(57)【要約】【課題】ホルムアルデヒド不含の粉末状結合剤組成物を提供する。【解決手段】ａ）無水マレイン酸および少なくとも１個のα−オレフィン、場合によりスチレンから重合された粉末状コポリマー、およびｂ）少なくとも１種の粉末状架橋剤、およびｃ）場合により他の添加剤を含有する、ホルムアルデヒド不含の粉末状結合剤組成物である。【選択図】なし【特許請求の範囲】
【請求項１】
ａ）成分Ａとして無水マレイン酸および少なくとも１個のα−オレフィンから重合された粉末状コポリマー、および
ｂ）成分Ｂとして無水マレイン酸のカルボニル基と反応することができる２個以上の反応性基を有する少なくとも１種の粉末状架橋剤、および
ｃ）場合により他の添加剤
を含有する、特に繊維状および/または粒状基材のための、ホルムアルデヒド不含の粉末状結合剤組成物。
【請求項２】
コポリマー中の無水マレイン酸の割合がコポリマーに対して５０質量％までである請求項１記載の結合剤組成物。
【請求項３】
ａ）成分Ａ´として、コポリマーに対して２５モル％〜５０モル％の無水マレイン酸、少なくとも１個のα−オレフィンおよび/またはスチレンから形成された粉末状コポリマー、および
ｂ）成分Ｂとして無水マレイン酸のカルボニル基と反応することができる２個以上の反応性基を有する少なくとも１種の粉末状架橋剤、および
ｃ）場合により他の添加剤
を含有する、特に繊維状および/または粒状基材のための、ホルムアルデヒド不含の粉末状結合剤組成物。
【請求項４】
結合剤組成物中のコポリマーの割合が５〜９５質量％、有利に４０〜９０質量％、特に４０〜６０質量％の範囲内にあり、それぞれの％は結合剤組成物に関するものであり、および/または結合剤組成物中の架橋剤の割合が５〜９５質量％、特に１０〜６０質量％および好ましくは４０〜６０質量％の範囲内にあり、それぞれの％は結合剤組成物に関するものである請求項１から３までのいずれか１項記載の結合剤組成物。
【請求項５】
α−オレフィンがＣ４〜Ｃ３２−α−オレフィン、有利にＣ４〜Ｃ１６−α−オレフィン、より有利にＣ４〜Ｃ８−α−オレフィン、特にイソブテンおよびジイソブテンである請求項１から４までのいずれか１項記載の結合剤組成物。
【請求項６】
コポリマーの軟化点が４０〜２５０℃、有利に７０〜２２０℃、より有利に９０〜２００℃である請求項１から５までのいずれか１項記載の結合剤組成物。
【請求項７】
コポリマーの数平均分子量（Ｍｎ）が２００〜５００００ｇ/モル、有利に５００〜２００００ｇ/モルおよびより有利に３０００〜１００００ｇ/モルである請求項１から６までのいずれか１項記載の結合剤組成物。
【請求項８】
架橋剤が多官能性アルコール、多官能性アミン、ヒドロキシル基および/またはアミノ基を有する分子、チオール、ヒドロキシル末端化ポリマー、エポキシド、イソシアネート、有機ハロゲン化合物、アジリジン、カルボジイミド、オキサゾリン、アミノシラン、およびヒドロキシルアルキルアミンからなる群から選択される請求項１から７までのいずれか１項記載の結合剤組成物。
【請求項９】
架橋剤の融点または軟化点が４０〜２７０℃、有利に７０〜２２０℃、より有利に９０〜２００℃である請求項１から８までのいずれか１項記載の結合剤組成物。
【請求項１０】
組成物が他の添加剤、特に粘着防止剤、消泡剤、乳化剤、染料、難燃剤、充填剤、殺カビ剤、カップリング剤、疎水化剤、殺虫剤、触媒、顔料、流動助剤、増粘剤、皮膜形成剤、可塑剤および共架橋剤を含有する請求項１から９までのいずれか１項記載の結合剤組成物。
【請求項１１】
コポリマーの軟化点と架橋剤の融点または軟化点の差が一般に２５０℃未満、有利に２００℃未満、より有利に１８０℃未満である請求項１から１０までのいずれか１項記載の結合剤組成物。
【請求項１２】
貯蔵弾性率Ｇ´が最初に少なくとも１回１０８Ｐａ以下、有利に１０７Ｐａ以下、より有利に１０６Ｐａ以下に減少し、その後５０℃から３００℃に、有利に５０℃から２５０℃に、より有利に８０℃から２５０℃に加熱した場合に再び増加する請求項１から１１までのいずれか１項記載の結合剤組成物。
【請求項１３】
請求項１から１２までのいずれか１項記載のホルムアルデヒド不含の粉末状結合剤組成物を繊維状および/または粒状基材と混合し、有利に少なくとも１種の触媒の存在または不在で加熱することにより基材を結合することからなる繊維状および/または粒状基材を結合する方法。
【請求項１４】
使用される触媒が酸性触媒、有利にパラトルエンスルホン酸またはルイス酸である請求項１３記載の方法。
【請求項１５】
繊維状および/または粒状基材がロックウール繊維、無機繊維、ガラス繊維、木繊維、大麻繊維、サイザル繊維、ジュート繊維、亜麻繊維、紡織繊維、羊毛繊維、綿繊維、セルロース繊維、および合成繊維、特にポリエステルおよびナイロン、木片、コルク粒、砂、特に流し込み型用中子砂、酸化アルミニウム、特に研磨剤からなる群から選択される請求項１３または１４記載の方法。
【請求項１６】
請求項１３から１５までのいずれかに記載の方法により得られる生成物、特に成形品。
【発明の詳細な説明】
【技術分野】
【０００１】
本発明は、特に繊維状および／または粒状基材のためのホルムアルデヒド不含の粉末状結合剤組成物に関する。
【０００２】
本発明は同様にホルムアルデヒド不含の粉末状組成物により繊維状および／または粒状基材を結合する方法およびこれにより得られる生成物に関する。
【０００３】
本発明は更に繊維状および／または粒状基材の結合剤としてのホルムアルデヒド不含の粉末状結合剤組成物の使用に関する。
【背景技術】
【０００４】
結合剤は類似するかまたは異なる材料を一緒に結合する生成物である。結合剤はその構造に関して有機または無機または天然または合成結合剤として分類される。物理的乾燥により（水性または有機溶液、ポリマー分散液）、固化または粘度の実質的増加により（溶融）、化学反応により（ポリマーベース反応系、乾燥剤の添加による油の乾燥、例えば石灰モルタルでの炭酸塩化）または水和により（水硬性結合剤、セメント）、材料を一緒に結合する。技術水準から多くの結合剤が知られている。
【０００５】
粉末状コポリマーおよび粉末状架橋剤からなる粉末状結合剤組成物を用いて、有利にガラス、ポリアミドおよび炭素繊維からなる繊維材料を予備結合する方法は文献に記載されている（特許文献１参照）。粉末状コポリマーはビニルエステル、アクリル酸エステル、メタクリル酸エステル、ビニル芳香族化合物および塩化ビニルからなる群から選択される１個以上のモノマーの乳化重合により製造される。粉末状結合剤組成物を結合すべき基材と混合し、加熱し、続いて予備結合する。この技術水準の結合剤組成物の欠点は、特に湿った条件下で結合した基材にかなり低い機械強度および寸法安定性を付与することである。更に結合剤は無水適用条件下で低い粘着力のみを有する。付着力の定義については文献に記載されている（非特許文献１参照）。
【０００６】
繊維材料を乾式結合する結合剤としてのビニルエステルコポリマーまたは（メタ）アクリル酸エステルコポリマーを基礎とする架橋可能な再分散性粉末の使用は文献に記載されている（特許文献２参照）。使用される架橋剤はエチレン不飽和架橋コモノマーである。この結合剤組成物の欠点は、特に湿った条件下での低い機械強度および寸法安定性であり、結合剤組成物の不十分な粘着力である。
【特許文献１】ドイツ特許（ＤＥ−Ａ）第１９９５９４１５号明細書
【非特許文献１】Ａ.Ｚｏｓｅｌ、Ｅ.Ｗｉｓｔｕｂａ、Ｊ.Ａｄｈｅｓｉｏｎ  ＳＣＩ  Ｔｅｃｈｎｏｌ.Ｖｏｌ.１１、１９９７、“Ｔｈｅ  Ｅｆｆｅｃｔ  ｏｆ  Ｂｏｎｄ  Ｆｏｒｍａｔｉｏｎ  ｏｎ  ｔｈｅ  Ｔａｃｋ  ｏｆ  Ｐｏｌｙｍｅｒｓ”
【特許文献２】欧州特許（ＥＰ−Ａ）第０６８７３１７号明細書
【発明の開示】
【発明が解決しようとする課題】
【０００７】
本発明の課題は、基材、例えば成形品のためのホルムアルデヒド不含の粉末状結合剤を提供することである。この結合剤は、好ましくは繊維状および/または粒状基材、例えばライスコットン、天然繊維等に適しているべきである。結合剤は、特に結合した生成物に湿った条件下でも高い機械強度および寸法安定性を付与すべきである。同時に結合剤は無水適用条件下で十分な粘着力を有するべきである。更に粉末状結合剤は高い貯蔵安定性を有するべきである。
【０００８】
本発明のもう１つの課題は、結合した生成物が湿った条件下でも高い機械強度および寸法安定性を獲得する繊維状および/または粒状基材を結合する方法を提供することである。本発明のもう１つの課題は、繊維状および/または粒状基材を結合することにより形成され、湿った条件下でも高い機械強度および寸法安定性を有する成形品を提供することである。
【課題を解決するための手段】
【０００９】
これらの課題は、
ａ）成分Ａとして無水マレイン酸および少なくとも１個のα−オレフィンから重合された粉末状コポリマー、および
ｂ）成分Ｂとして無水マレイン酸のカルボニル基と反応することができる２個以上の反応性基を有する少なくとも１種の粉末状架橋剤、および
ｃ）場合により他の添加剤
を含有する、特に繊維状および/または粒状基材のための、ホルムアルデヒド不含の粉末状結合剤組成物を提供することにより解決される。
【００１０】
本発明のホルムアルデヒド不含の粉末状結合剤組成物の他の構成は、有利には
ａ）成分Ａ´として、コポリマーに対して２５モル％〜５０モル％の無水マレイン酸、少なくとも１個のα−オレフィンおよび/またはスチレンから形成された粉末状コポリマー、および
ｂ）成分Ｂとして無水マレイン酸のカルボニル基と反応することができる２個以上の反応性基を有する少なくとも１種の粉末状架橋剤、および
ｃ）場合により他の添加剤
を含有する。
【００１１】
第２の構成の場合にコポリマー（成分Ａ´）が無水マレイン酸およびスチレンから重合されることが有利である。
【００１２】
本発明のホルムアルデヒド不含の粉末状結合剤組成物は、特に繊維状および/または粒状基材に有効である。本発明の目的のために、繊維は任意の伸びた集合体である。本発明のために有効な繊維状基材の例は、無機繊維、ロックウール繊維、ガラス繊維、木繊維、大麻繊維、サイザル繊維、ジュート繊維、亜麻繊維、紡織繊維、羊毛繊維、綿繊維、セルロース繊維、および合成繊維、例えばポリエステル、ナイロンである。本発明のために有効な粒状基材の例は、木片、コルク粒、砂（流し込み型用中子砂）、酸化アルミニウム（研磨剤）である。
【００１３】
本発明の結合剤は粉末状である。従って特に繊維状および/または粒状基材の結合から得られる生成物、特に成形品は、有利に技術水準の水性結合剤組成物を使用する場合のようにもはや乾燥しなくてよい。更に本発明の結合剤組成物はホルムアルデヒドを含有せず、結合した生成物の製造中にまたは後で使用する場合にホルムアルデヒドが放出しない。
【００１４】
成分Ａおよび成分Ａ´
成分Ａコポリマー中の無水マレイン酸の割合は、コポリマーに対して一般に２５〜５０モル％の範囲内、有利に４０〜５０モル％の範囲内であり、より有利に５０モル％である。成分Ａコポリマー中のα−オレフィンの割合は、コポリマーに対して一般に５０〜７５モル％、有利に５０〜６０モル％の範囲内であり、より有利に５０モル％である。
【００１５】
成分Ａ´コポリマー中の無水マレイン酸の割合は、コポリマーに対して一般に２５〜５０モル％、有利に４０〜５０モル％の範囲内であり、より有利に５０モル％である。一方でα−オレフィンおよびスチレンの割合または他方で（成分Ａ´の）α−オレフィンまたはスチレンの割合は、コポリマーに対して一般に５０〜７５モル％、有利に５０〜６０モル％の範囲内であり、より有利に５０モル％である。
【００１６】
本発明による結合剤組成物の成分Ａは少なくとも１個のα−オレフィンを有する。しかし本発明による結合剤組成物の成分Ａは複数の異なるα−オレフィンを有する。本発明の目的に有効なα−オレフィンは一般にＣ４〜Ｃ３２−α−オレフィン、有利にＣ４〜Ｃ１６−α−オレフィン、より有利にＣ４〜Ｃ８−α−オレフィンであり、特にイソブテンおよびジイソブテンである。成分Ａ´のα−オレフィンにも同じことが該当する。
【００１７】
本発明の結合剤組成物中のコポリマー（成分Ａまたは成分Ａ´）の割合は一般に５〜９５質量％、有利に４０〜９０質量％、より有利に４０〜６０質量％の範囲内であり、それぞれの％は結合剤組成物に関する。
【００１８】
本発明による結合剤組成物の成分Ａコポリマーの軟化点は一般に４０〜２５０℃、有利に７０〜２２０℃、より有利に９０〜２００℃である。
【００１９】
本発明による結合剤組成物中の成分Ａのコポリマーの数平均分子量（Ｍｎ）は一般に２００〜５００００ｇ/モル、有利に５００〜２００００ｇ/モル、より有利に３０００〜１００００ｇ/モルである。Ｍｎはゲル浸透クロマトグラフィーにより決定される。
【００２０】
成分Ｂ
本発明の結合剤組成物に有効な架橋剤（成分Ｂ）は、無水マレイン酸のカルボニル基と反応することができる２個以上のまたは複数の反応性基を有する粉末状化合物である。この目的のために、例えば多官能性アルコール、多官能性アミン、ヒドロキシル基および/またはアミノ基を有する分子、チオール、ヒドロキシル末端化ポリマー、エポキシド、イソシアネート、有機ハロゲン化合物、アジリジン、カルボジイミド、オキサゾリン、アミノシランおよびヒドロキシルアルキルアミンが適している。
【００２１】
本発明により使用される架橋剤は、有利にトリメチロールプロパン、１，６−ヘキサンジオール、ペンタエリスリトール、ネオペンチルグリコール、Ｌ−リシン、ソルビトール、およびポリビニルアルコールからなる群から選択される。
【００２２】
本発明の結合剤組成物中の架橋剤成分Ｂの割合は、一般に５〜９５質量％、有利に１０〜６０質量％、より有利に４０〜６０質量％の範囲内であり、それぞれの％は結合剤組成物に関する。
【００２３】
架橋剤成分Ｂの融点または軟化点は一般に４０〜２７０℃、有利に７０〜２２０℃、より有利に９０〜２００℃の範囲内にある。
【００２４】
粉末状結合剤組成物は場合により付加的に少なくとも１種の架橋触媒を含有することができる。使用される触媒は有利に酸性触媒またはルイス酸である。本発明により使用される触媒は、有利にパラトルエンスルホン酸である。他の本発明による架橋触媒は、元素周期表の第５主族の元素の第４級基を有する有機化合物を基礎とする触媒である。トリフェニルホスホニウムハロゲニドまたは第４級アンモニウム化合物から誘導される粉末状触媒が有利である。その例は、メチルトリフェニルホスホニウムブロミド、エチルトリフェニルホスホニウムブロミド、プロピルトリフェニルホスホニウムブロミド、ブチルトリフェニルホスホニウムブロミド、および相当するヨージドおよびクロリドである。２−カルボキシエチルトリフェニルホスホニウムブロミド、３−ブロモプロピルトリフェニルホスホニウムブロミド、またはホルミルメチルトリフェニルホスホニウムブロミドのような置換されたアルキル基を有するトリフェニルホスホニウムハロゲニドも適している。適当な第４級アンモニウム化合物はテトラブチルアンモニウム塩、ベンジルトリメチルアンモニウム塩、メチルトリブチルアンモニウム塩である。本発明の結合剤組成物が架橋触媒を含有する場合は、架橋触媒は本発明の結合剤組成物に対して一般に０〜１０質量％、有利に０.１〜５質量％、より有利に０.２〜３質量％の量で存在する。
【００２５】
成分Ｃ
本発明の結合剤組成物は場合により付加的に成分Ｃとして他の添加剤を含有することができる。この他の添加剤には特に粘着防止剤、消泡剤、乳化剤、染料、難燃剤、充填剤、殺カビ剤、カップリング剤、疎水化剤、殺虫剤、触媒、顔料、流動助剤、増粘剤、皮膜形成剤、可塑剤および共架橋剤が含まれる。成分Ｃは本発明の結合剤組成物に対して一般に０〜３０質量％、有利に２〜２０質量％、より有利に５〜１０質量％の量で存在することができる。
【００２６】
結合剤組成物
本発明の結合剤組成物において、コポリマー成分Ａの軟化点と架橋剤成分Ｂの軟化点の差は一般に２５０℃より低く、有利に２００℃より低く、より有利に１８０℃より低い。
【００２７】
本発明の結合剤組成物の有利な構成において、貯蔵弾性率Ｇ´は最初に少なくとも１回１０８Ｐａ以下、有利に１０７Ｐａ以下、特に１０６Ｐａ以下の値に減少し、その後５０℃から３００℃に、有利に５０℃から２５０℃に、より有利に８０℃から２５０℃に加熱した場合に再び増加する。貯蔵弾性率Ｇ´はＡ.Ｆｒａｎｃｋ、Ｋｕｎｓｔｓｔｏｆｆ  Ｋｏｍｐｅｎｄｉｕｍ、Ｖｏｇｅｌ  Ｂｕｃｈｖｅｒｌａｇ、第４版、１９９６、２５３頁以降に記載されるレオロジーの検査により決定される。
【００２８】
本発明は更に繊維状および/または粒状基材を結合する方法を提供する。繊維状および/または粒状基材を結合する方法はホルムアルデヒド不含の粉末状結合剤組成物を繊維状および/または粒状基材と混合することからなる。引き続き基材を本発明の結合剤組成物により、有利に架橋触媒の存在または不在で加熱することにより結合する。この方法の利点は、特に基材の結合に、例えば水のような溶剤が必要でなく、結合した基材の引き続く乾燥が有利に必要でないことである。
【００２９】
本発明の方法により結合することができる繊維状および／または粒状基材に関して、本発明の結合剤組成物に関する前記の開示内容が参照できる。
【００３０】
架橋触媒は有利には酸性触媒またはルイス酸である。本発明により使用される触媒は有利にはパラトルエンスルホン酸である。本発明による他の架橋触媒は、元素周期表の第５主族の元素の第４級基を有する有機化合物にもとづく触媒である。トリフェニルホスホニウムハロゲニドまたは第４級アンモニウム化合物から誘導される粉末状触媒が有利である。これらの例は、メチルトリフェニルホスホニウムブロミド、エチルトリフェニルホスホニウムブロミド、プロピルトリフェニルホスホニウムブロミド、ブチルトリフェニルホスホニウムブロミド、および相当するヨージドおよびクロリドである。２−カルボキシエチルトリフェニルホスホニウムブロミド、３−ブロモプロピルトリフェニルホスホニウムブロミドまたはホルミルメチルトリフェニルホスホニウムブロミドのような置換されたアルキル基を有するトリフェニルホスホニウムハロゲニドも適している。適当な第４級アンモニウム化合物はテトラブチルアンモニウム塩、ベンジルトリメチルアンモニウム塩、メチルトリブチルアンモニウム塩である。
【００３１】
三次元の形を有することができる繊維状および／または粒状基材は、団結の前に配列する、配列する方法は知られており、主に団結した繊維状および／または粒状基材が配置されている使用に依存する。繊維状および／または粒状基材を、混合物を使用して、および付加的にエアーレッド（ａｉｒｌａｉｄ）、ウェットレッド（ｗｅｔｌａｉｄ）、直接的紡糸またはカーディング装置のような他の技術を使用して配列することができる。場合によりシート状構造の形で配列される基材を、結合剤の団結の前に、例えばクロスレイイング（ｃｒｏｓｓｌａｙｉｎｇ）、ニードリングまたは水力絡み合い（ｈｙｄｒｏｅｎｔａｎｇｌｉｎｇ）により、付加的に機械的に団結することができる。
【００３２】
本発明の方法において、ホルムアルデヒド不含の粉末状結合剤組成物を、場合により機械的に予備団結した繊維状および／または粒状基材に一般的に散布し、分散させ（例えばカードウェディングを介して）、振りまき、または繊維と直接混合する。
【００３３】
本発明の方法において、結合時間および結合温度は基材と結合剤の系に適合しなければならない。例えば本発明の方法を、一定の系に関して、例えば２３０℃で１時間または１２０℃で２４時間実施することができる。従って本発明により結合時間および結合温度を互いに依存して変動できることが理解される。
【００３４】
本発明の方法に使用される本発明による結合剤組成物の量は、一般に５〜７０質量％、有利に１０〜６０質量％、より有利に１５〜５０質量％の範囲内であり、それぞれの％は基材に関する。
【００３５】
本発明は更に、本発明による方法により製造され、繊維状および／または粒状基材からなる生成物、特に成形品を提供する。これらの成形品は、特に湿った条件下で高い機械強度および寸法安定性を示す。
【００３６】
本発明は更に、特に繊維状および／または粒状基材のための本発明によるホルムアルデヒド不含の粉末状結合剤組成物の使用または適用を提供する。
【００３７】
繊維状および／または粒状基材に関して前記の開示内容を参照できる。
【００３８】
本発明は技術水準よりすぐれた多くの利点を示す。
【００３９】
本発明による結合剤組成物は特に繊維状および／または粒状基材に適している。本発明による結合剤組成物はホルムアルデヒドを含まず、結合剤組成物自体および結合剤組成物を使用して製造された結合した生成物、特に成形品は湿分および／または熱の作用下でホルムアルデヒドを放出しない。本発明による結合剤組成物は結合した生成物に高い機械強度および寸法安定性を付与する。これは、特に湿った条件下で維持される。本発明による結合剤組成物は無水適用条件下ですぐれた付着力を示す。
【００４０】
本発明の他の改良点、変更例、変形および利点は発明の説明を読んだ当業者には容易に理解できるものであり、本発明の範囲を逸脱することなく当業者に達成できる。
【００４１】
本発明を以下に限定されない実施例により説明する。
【００４２】
実施例
一般的説明
動力学的機械的測定
２ＫＦＲＴＮ１力変換器を有するＡＲＥＳ変形制御ユニット式流動計装置、Ｒｈｅｏｍｅｔｒｉｃｓ  Ｉｎｃｏｒｐｏｒａｔｅｄ、を使用して貯蔵弾性率Ｇ′を測定した。測定装置：平行なプレート形状、プレート直径；２５ｍｍ、試料厚さ約１ｍｍ。貯蔵弾性率Ｇ′は測定周波数１Ｈｚおよび加熱速度１℃／分を使用して温度の関数として測定した。本発明の方法に使用される本発明による結合剤組成物の量は、基材に対して、一般に５〜７０質量％、有利に５〜６０質量％、より有利に５〜５０質量％の範囲内である。
【００４３】
ゲル浸透クロマトグラフィー
以下の分離材料を使用する４個の分離カラム（それぞれ内径７.８ｍｍ、長さ３０ｃｍ、カラム温度３５℃）の組み合わせを使用した。
【００４４】
【表１】
2004197093.tif 000002
【００４５】
使用した移動相はＮａＣｌ  ０.１５モル／ｌおよびＮａＮ３０.０１モル／ｌの存在での蒸留水中ｐＨ７.０の０.００８モルトリス緩衝液（トリス（ヒドロキシメチル）アミノメタン、Ｍｅｒｃｋ社、ダルムシュタット）であった。
【００４６】
それぞれ注入した試料溶液の量は４００μｌであった。
【００４７】
流動速度は０.５ｍｌ／分であった。この流動速度での分離カラム組み合わせ内のプレートの数は３７０００であった。
【００４８】
使用した検出器はＥＲＣ７５１０示差式屈折計、ＥＲＭＡ社であった。
【００４９】
３９.６ｍｌ（Ｍ（Ｎｓ−ＰＡＡ）約６４２）（結合限界）の流量になった後に評価を中止した。得られたクロマトグラムはＤＩＮ５５６７２−１のラインに沿って±３％の精度で合体した。
【００５０】
比較例
比較例の結合剤としてビネックス（Ｖｉｎｎｅｘ）（登録商標）ＬＬ５７２、Ｗａｃｋｅｒ  Ｐｏｌｙｍｅｒ  Ｓｙｓｔｅｍｓ社を使用した。ビネックスＬＬ５７２はガラス、天然繊維およびポリエステル繊維の結合に勧められるポリ酢酸ビニルを基礎とする自己架橋性結合剤粉末である。ビネックスＬＬ５７２はインデックス９９の再生綿の結合剤として存在する（インデックス９９，１９９９、Ｋｏｈｌｈａｍｍｅｒ、“Ｄｒｙ  Ｅｍｕｌｓｉｏｎ  Ｂｉｎｄｅｒｓ”参照）。
【００５１】
本発明の例１
無水マレイン酸−スチレンコポリマー（モル比＝１：３）５０質量％およびペンタエリスリトール架橋剤５０質量％から結合剤組成物を製造した。
【００５２】
本発明の例２
無水マレイン酸−イソブテンコポリマー（モル比＝１：１）５０質量％およびトリメチロールプロパン架橋剤５０質量％から結合剤組成物を製造した。
【００５３】
本発明の例３
無水マレイン酸−ジイソブテンコポリマー（モル比＝１：１）５０質量％およびプリミド（Ｐｒｉｍｉｄ）ＸＬ５５２（アジピン酸のビスジエタノールアミド）架橋剤５０質量％から結合剤組成物を製造した。
【００５４】
４個のすべての結合剤組成物を、異なる周囲条件下および異なる継続時間で、強度および撓みに関して、１＝きわめて良好および６＝不満足である、１〜６のスケールで評価した。４個のすべての例で結合した基材は再生綿であった。
【００５５】
【表２】
2004197093.tif 000003
【００５６】
表から明らかなように、本発明の結合剤組成物は良好からきわめて良好までの強度値および撓み値を示すが、比較例の組成物での結合は良好な強度値および撓み値を示さない。